(57)【特許請求の範囲】
【請求項１】
透明グラフィッククリングフィルムに適するポリマー組成物であって、
プロピレンベースの組成物及びエチレンベースの組成物からなる群から選択されるポリオレフィン組成物（ここで、プロピレンベースの組成物は、２〜８ｇ／１０分の範囲のメルトフローレート、１９０℃で測定された１秒当たり０．１ラジアンでの３７００〜１０１００パスカル秒及び１秒当たり１００ラジアンでの６５０〜１２００パスカル秒の範囲の動的機械的分光分析（ＤＭＳ）値を有し、少なくとも４重量パーセントから１１重量パーセントまでの範囲の結晶化度及び６〜１９ジュール／グラムの範囲の融解熱及び１１０℃未満の範囲のＤＳＣ融点を有し、エチレンベースの組成物は、０．５〜５ｇ／１０分の範囲のメルトインデックス（Ｉ２）並びに０．８６５〜０．８８０ｇ／ｃｍ３の範囲の密度、１９０℃で測定された１秒当たり０．１ラジアンでの１８００〜１７０００パスカル秒及び１秒当たり１００ラジアンでの７５０〜２２００パスカル秒の範囲の動的機械的分光分析（ＤＭＳ）値を有し、少なくとも１４重量パーセントから２０重量パーセントまでの範囲の結晶化度及び４０〜６０ジュール／グラムの範囲の融解熱及び７０℃未満の範囲のＤＳＣ融点を有する）並びに
１種又は複数のリン酸アルキルベースの離型剤
を含み、
前記ポリオレフィン組成物が１７８（±５１）μｍを有する透明グラフィッククリングフィルムに成形される場合、前記透明グラフィッククリングフィルムがＡＳＴＭ−Ｄ  １００３に従って測定された４パーセント未満からの範囲のヘイズを有する、ポリマー組成物。
【請求項２】
プロピレンベースの組成物及びエチレンベースの組成物からなる群から選択されるポリオレフィン組成物（ここで、プロピレンベースの組成物は、２〜８ｇ／１０分の範囲のメルトフローレート、１９０℃で測定された１秒当たり０．１ラジアンでの３７００〜１０１００パスカル秒及び１秒当たり１００ラジアンでの６５０〜１２００パスカル秒の範囲の動的機械的分光分析（ＤＭＳ）値を有し、少なくとも４重量パーセントから１１重量パーセントまでの範囲の結晶化度及び６〜１９ジュール／グラムの範囲の融解熱及び１１０℃未満の範囲のＤＳＣ融点を有し、エチレンベースの組成物は、０．５〜５ｇ／１０分の範囲のメルトインデックス（Ｉ２）並びに０．８６５〜０．８８０ｇ／ｃｍ３の範囲の密度、１９０℃で測定された１秒当たり０．１ラジアンでの１８００〜１７０００パスカル秒及び１秒当たり１００ラジアンでの７５０〜２２００パスカル秒の範囲の動的機械的分光分析（ＤＭＳ）値を有し、少なくとも１４重量パーセントから２０重量パーセントまでの範囲の結晶化度及び４０〜６０ジュール／グラムの範囲の融解熱及び７０℃未満の範囲のＤＳＣ融点を有する）並びに
１種又は複数のリン酸アルキルベースの離型剤
を含むポリマー組成物を含み、
透明グラフィッククリングがＡＳＴＭ−Ｄ  １００３に従って測定された１７８（±５１）μｍの厚さで４パーセント未満（０．３〜４）からの範囲のヘイズを有する、透明グラフィッククリングフィルム。
【請求項３】
透明グラフィッククリングフィルムを形成する方法であって、
プロピレンベースの組成物及びエチレンベースの組成物からなる群から選択されるポリオレフィン組成物（ここで、プロピレンベースの組成物は、２〜８ｇ／１０分の範囲のメルトフローレート、１９０℃で測定された１秒当たり０．１ラジアンでの３７００〜１０１００パスカル秒及び１秒当たり１００ラジアンでの６５０〜１２００パスカル秒の範囲の動的機械的分光分析（ＤＭＳ）値を有し、少なくとも４重量パーセントから１１重量パーセントまでの範囲の結晶化度及び６〜１９ジュール／グラムの範囲の融解熱及び１１０℃未満の範囲のＤＳＣ融点を有し、エチレンベースの組成物は、０．５〜５ｇ／１０分の範囲のメルトインデックス（Ｉ２）並びに０．８６５〜０．８８０ｇ／ｃｍ３の範囲の密度、１９０℃で測定された１秒当たり０．１ラジアンでの１８００〜１７０００パスカル秒及び１秒当たり１００ラジアンでの７５０〜２２００パスカル秒の範囲の動的機械的分光分析（ＤＭＳ）値を有し、少なくとも１４重量パーセントから２０重量パーセントまでの範囲の結晶化度及び４０〜６０ジュール／グラムの範囲の融解熱及び７０℃未満の範囲のＤＳＣ融点を有する）並びに
１種又は複数のリン酸アルキルベースの離型剤
を含む透明グラフィッククリングフィルムに適するポリマー組成物を選択するステップと、
前記ポリマー組成物をカレンダリング又はキャストフィルム押出法により透明グラフィッククリングフィルムに成形するステップと
を含み、前記透明グラフィッククリングがＡＳＴＭ−Ｄ  １００３に従って測定された１７８（±５１）μｍの厚さで４パーセント未満（０．３〜４）からの範囲のヘイズを有する、方法。
【請求項４】
前記プロピレンベースの組成物が第１のプロピレン／α−オレフィンコポリマー及び第２のプロピレン／α−オレフィンコポリマーを含む、請求項１のポリマー組成物。
【請求項５】
前記エチレンベースの組成物が第１のエチレン／α−オレフィンコポリマー及び第２のエチレン／α−オレフィンコポリマーを含む、請求項１のポリマー組成物。
【請求項６】
前記フィルムが５〜２０ｇ／インチの範囲の剥離強さ（ガラスに対する）（６０℃で７２時間エージングした後の１”×６”ストリップの１８０°剥離）を有する、請求項１のポリマー組成物。
【請求項７】
前記フィルムがＡＳＴＭ−Ｄ  １９２２による１．５７〜７．０９ｇ／μｍの範囲の引裂強さを有する、請求項１のポリマー組成物。
【請求項８】
前記フィルムがＡＳＴＭ−Ｄ  ６３８による１５０〜４００ｐｓｉの範囲の引張モジュラス（縦方向（ＭＤ）の１０％モジュラス）を有する、請求項１のポリマー組成物。
【請求項９】
前記フィルムが１２７〜２５４μｍの範囲の厚さ（マイクロメーターによる）を有する、請求項１のポリマー組成物。
【発明の詳細な説明】
【技術分野】
【０００１】
関連出願の相互参照
本出願は、下文で全部再現したかのように、その教示が参照により本明細書に組み込まれている、「ＣＬＥＡＲ  ＧＲＡＰＨＩＣ  ＣＬＩＮＧ  ＦＩＬＭＳ」と題する２０１１年６月３０日に出願した米国仮特許出願第６１／５０３，１０５号の優先権を主張する非仮出願である。
【０００２】
本発明は、透明グラフィッククリングフィルムに適するポリマー組成物及びそれから作製される透明グラフィッククリングフィルムに関する。
【背景技術】
【０００３】
透明グラフィッククリングフィルム用途におけるポリ塩化ビニルベースの組成物の使用は、一般的に公知である。そのようなフィルムは、任意の公知の方法により、例えば、カレンダリング法により調製することができる。しかし、グラフィッククリングフィルム用途におけるフタレート可塑化又はポリ塩化ビニルの使用を減らし、その代わりに塩素又は可塑剤を実質的に含まないフィルムを使用する必要がある。そのような可塑剤は一般的に時間の経過とともに分解し、結果として、ポリ塩化ビニルベースのフィルムは、変形することがあり、したがって、日光及び／又は極端な温度への長期曝露に供したときガラス窓に付着する傾向がより低い。
【発明の概要】
【発明が解決しようとする課題】
【０００４】
したがって、フタレート可塑化ポリ塩化ビニルを含まない、透明グラフィッククリングフィルム用途に適するポリマー組成物、及び改善されたフィルム特性を備えると同時にそれから作製される透明グラフィッククリングフィルムが必要である。
【課題を解決するための手段】
【０００５】
本発明は、透明グラフィッククリングフィルム用途に適するポリマー組成物、これを製造する方法、それから作製される物品及びそのような物品を作製する方法を提供する。本発明による透明グラフィッククリングフィルム用途に適するポリマー組成物は、（ａ）プロピレンベースの組成物及びエチレンベースの組成物からなる群から選択されるポリオレフィン組成物（ここで、プロピレンベースの組成物は、２〜８ｇ／１０分の範囲のメルトフローレート、１９０℃で測定された１秒当たり０．１ラジアンでの３７００〜１０１００パスカル秒及び１秒当たり１００ラジアンでの６５０〜１２００パスカル秒の範囲の動的機械的分光分析（ＤＭＳ）値を有し、少なくとも４重量パーセントから１１重量パーセントまでの範囲の結晶化度及び６〜１９ジュール／グラムの範囲の融解熱及び１１０℃未満のＤＳＣ融点（ＤＳＣにより測定、２回目の加熱）を有し、エチレンベースの組成物は、０．５〜５ｇ／１０分の範囲のメルトインデックス（Ｉ２）並びに０．８６５〜０．８８０ｇ／ｃｍ３の範囲の密度、１９０℃で測定された１秒当たり０．１ラジアンでの１８００〜１７０００パスカル秒及び１秒当たり１００ラジアンでの７５０〜２２００パスカル秒の範囲のＤＭＳ値を有し、少なくとも１４重量パーセントから２０重量パーセントまでの範囲の結晶化度及び４０〜６０ジュール／グラムの範囲の融解熱及び７０℃未満のＤＳＣ融点（ＤＳＣにより測定、２回目の加熱）を有する）並びに（ｂ）１種又は複数のリン酸アルキルベースの離型剤を含み、ここで、前記ポリオレフィン組成物が７（±２）ミルを有する透明グラフィッククリングフィルムに成形される場合、前記透明グラフィッククリングフィルムは、ＡＳＴＭ−Ｄ  １００３に従って測定された４パーセント未満からの範囲、例えば、０．３〜４パーセントの範囲のヘイズを有する。
【０００６】
本発明を説明するために、典型的である形態を図面に示すが、本発明は図示したまさにその配置及び手段に限定されないことが理解される。
【図面の簡単な説明】
【０００７】
【図１】本発明のフィルムと関連する赤色溶媒系フレキソインクを用いた、本発明のフィルムに対するインク試験を示す写真のコピーである。
【図２】本発明のフィルムと関連する軟質ビニル用青色水性型フレキソインクを用いた、本発明のフィルムに対するインク試験を示す写真のコピーである。
【図３】本発明のフィルムと関連するポリエステル用緑色アクリル溶液インクを用いた、本発明のフィルムに対するインク試験を示す写真のコピーである。
【図４】本発明のフィルムと関連するビニル用黒色溶媒系インクを用いた、本発明のフィルムに対するインク試験を示す写真のコピーである。
【図５】１９０℃で測定された溶融強度（ｃＮ）と動粘度（０．１ｒａｄ／ｓ（Ｐａ・ｓ））との間の相関を示すグラフである。
【図６】本発明のフィルム４（厚さ７ミル）並びに比較フィルム２（厚さ８ミル）、比較フィルム３（厚さ７ミル）、比較フィルム６（厚さ７ミル）、比較フィルム１１（厚さ７ミル）及び比較フィルム１２（厚さ６ミル）のヘイズ（パーセント）を報告する図である。
【発明を実施するための形態】
【０００８】
本発明は、透明グラフィッククリングフィルム用途に適するポリマー組成物、これを製造する方法、それから作製される物品及びそのような物品を作製する方法を提供する。
【０００９】
１つの実施形態において、本発明は、（ａ）プロピレンベースの組成物及びエチレンベースの組成物からなる群から選択されるポリオレフィン組成物（ここで、プロピレンベースの組成物は、２〜８ｇ／１０分の範囲のメルトフローレート、１９０℃で測定された１秒当たり０．１ラジアンでの３７００〜１０１００パスカル秒及び１秒当たり１００ラジアンでの６５０〜１２００パスカル秒の範囲の動的機械的分光分析（ＤＭＳ）値を有し、少なくとも４重量パーセントから１１重量パーセントまでの範囲の結晶化度及び６〜１９ジュール／グラムの範囲の融解熱及び１１０℃未満のＤＳＣ融点（ＤＳＣにより測定、２回目の加熱）を有し、エチレンベースの組成物は、０．５〜５ｇ／１０分の範囲のメルトインデックス（Ｉ２）並びに０．８６５〜０．８８０ｇ／ｃｍ３の範囲の密度、１９０℃で測定された１秒当たり０．１ラジアンでの１８００〜１７０００パスカル秒及び１秒当たり１００ラジアンでの７５０〜２２００パスカル秒の範囲のＤＭＳ値を有し、少なくとも１４重量パーセントから２０重量パーセントまでの範囲の結晶化度及び４０〜６０ジュール／グラムの範囲の融解熱及び７０℃未満のＤＳＣ融点（ＤＳＣにより測定、２回目の加熱）を有する）並びに（ｂ）１種又は複数のリン酸アルキルベースの離型剤を含む透明グラフィッククリングフィルム用途に適するポリマー組成物を提供し、ここで、前記ポリオレフィン組成物が７（±２）ミルを有する透明グラフィッククリングフィルムに成形される場合、前記透明グラフィッククリングフィルムは、ＡＳＴＭ−Ｄ  １００３に従って測定された４パーセント未満からの範囲、例えば、０．３〜４パーセントの範囲のヘイズを有する。
【００１０】
代替実施形態において、本発明はさらに、（ａ）プロピレンベースの組成物及びエチレンベースの組成物からなる群から選択されるポリオレフィン組成物（ここで、プロピレンベースの組成物は、２〜８ｇ／１０分の範囲のメルトフローレート、１９０℃で測定された１秒当たり０．１ラジアンでの３７００〜１０１００パスカル秒及び１秒当たり１００ラジアンでの６５０〜１２００パスカル秒の範囲のＤＭＳ値を有し、少なくとも４重量パーセントから１１重量パーセントまでの範囲の結晶化度及び６ジュール／グラム〜１９ジュール／グラム未満の範囲の融解熱及び１１０℃未満のＤＳＣ融点（ＤＳＣにより測定、２回目の加熱）を有し、エチレンベースの組成物は、０．５〜５ｇ／１０分の範囲のメルトインデックス（Ｉ２）並びに０．８６５〜０．８８０ｇ／ｃｍ３の範囲の密度、１９０℃で測定された１秒当たり０．１ラジアンでの１８００〜１７０００パスカル秒及び１秒当たり１００ラジアンでの７５０〜２２００パスカル秒の範囲のＤＭＳ値を有し、少なくとも１４重量パーセントから２０重量パーセントまでの範囲の結晶化度及び４０〜６０ジュール／グラムの範囲の融解熱及び７０℃未満のＤＳＣ融点（ＤＳＣにより測定、２回目の加熱）を有する）並びに（ｂ）１種又は複数のリン酸アルキルベースの離型剤を含むポリマー組成物を含む透明グラフィッククリングフィルムを提供し、ここで、前記透明グラフィッククリングは、ＡＳＴＭ−Ｄ  １００３に従って測定された７（±２）ミルの厚さで４パーセント未満からの範囲、例えば、０．３〜４パーセントの範囲のヘイズを有する。
【００１１】
他の代替実施形態において、本発明はさらに、（１）（ａ）プロピレンベースの組成物及びエチレンベースの組成物からなる群から選択されるポリオレフィン組成物（ここで、プロピレンベースの組成物は、２から８ｇ／１０分の間の範囲のメルトフローレート、１９０℃で測定された１秒当たり０．１ラジアンでの３７００〜１０１００パスカル秒及び１秒当たり１００ラジアンでの６５０から１２００パスカル秒の間の範囲のＤＭＳ値を有し、少なくとも４重量パーセントから１１重量パーセントまでの範囲の結晶化度及び６ジュール／グラム〜１９ジュール／グラム未満の範囲の融解熱及び１１０℃未満のＤＳＣ融点を有し、エチレンベースの組成物は、０．５〜５ｇ／１０分の範囲のメルトインデックス（Ｉ２）並びに０．８６５〜０．８８０ｇ／ｃｍ３の範囲の密度、１９０℃で測定された１秒当たり０．１ラジアンでの１８００〜１７０００パスカル秒及び１秒当たり１００ラジアンでの７５０〜２２００パスカル秒の範囲のＤＭＳ値を有し、少なくとも１４重量パーセントから２０重量パーセントまでの範囲の結晶化度及び４０〜６０ジュール／グラムの範囲の融解熱及び７０℃未満のＤＳＣ融点（ＤＳＣにより測定、２回目の加熱）を有する）並びに（ｂ）１種又は複数のリン酸アルキルベースの離型剤を含む透明グラフィッククリングフィルムに適するポリマー組成物を選択するステップと、（２）前記ポリマー組成物をカレンダリング又はキャストフィルム押出法により透明グラフィッククリングフィルムに成形するステップとを含む透明グラフィッククリングフィルムを形成する方法を提供し、ここで、前記透明グラフィッククリングは、ＡＳＴＭ−Ｄ  １００３に従って測定された７（±２）ミルの厚さで４パーセント未満からの範囲、例えば、０．３〜４パーセントの範囲のヘイズを有する。
【００１２】
代替実施形態において、本発明は、エチレンベースの組成物が第１のエチレン／α−オレフィンコポリマー及び第２のエチレン／α−オレフィンコポリマーを含むことを除いて、前述の実施形態のいずれかによるポリマー組成物、透明グラフィッククリングフィルム及びこれを製造する方法を提供する。
【００１３】
代替実施形態において、本発明は、フィルムが５〜２０ｇ／インチの範囲の剥離強さ（ガラスに対する）（６０℃で７２時間エージングした後の１”×６”ストリップの１８０°剥離）を有することを除いて、前述の実施形態のいずれかによるポリマー組成物、透明グラフィッククリングフィルム及びこれを製造する方法を提供する。
【００１４】
代替実施形態において、本発明は、フィルムがＡＳＴＭ−Ｄ  １９２２による４０〜１８０ｇ／ミルの範囲の引裂強さを有することを除いて、前述の実施形態のいずれかによるポリマー組成物、透明グラフィッククリングフィルム及びこれを製造する方法を提供する。
【００１５】
代替実施形態において、本発明は、フィルムがＡＳＴＭ−Ｄ  ６３８による１５０〜４００ｐｓｉの範囲の引張モジュラス（縦方向（ＭＤ）の１０％モジュラス）を有することを除いて、前述の実施形態のいずれかによるポリマー組成物、透明グラフィッククリングフィルム及びこれを製造する方法。
【００１６】
代替実施形態において、本発明は、フィルムが５〜１０ミルの範囲の厚さ（マイクロメーターによる）を有することを除いて、前述の実施形態のいずれかによるポリマー組成物、透明グラフィッククリングフィルム及びこれを製造する方法を提供する。
【００１７】
１つの実施形態において、本発明は、上述のような少なくとも１つ又は複数の透明グラフィッククリングフィルム層を含む多層構造体を提供する。
【００１８】
プロピレンベースの組成物
プロピレンベースの組成物は、プロピレンベースの組成物の総重量に基づく、２５〜７５、例えば、３５〜６５、又は代替形態において、４０〜６０重量パーセントの第１のプロピレン／α−オレフィンコポリマー及び２５〜７５、例えば、３５〜６５、又は４０〜６０重量パーセントの第２のプロピレン／α−オレフィンコポリマーを含み得る。
【００１９】
プロピレンベースの組成物は、２〜８ｇ／１０分の範囲のメルトフローレート、１９０℃で測定された１秒当たり０．１ラジアンでの３７００〜１０１００パスカル秒及び１秒当たり１００ラジアンでの６５０〜１２００パスカル秒の範囲の動的機械的分光分析（ＤＭＳ）値を有し、少なくとも４重量パーセントから１１重量パーセントまでの範囲の結晶化度及び６〜１９ジュール／グラム；例えば６〜１８ジュール／グラムの範囲の融解熱及び１１０℃未満；例えば、９０℃未満のＤＳＣ融点を有する。
【００２０】
第１のプロピレン／α−オレフィンコポリマー
プロピレンベースの組成物は、２５〜７５、例えば、３５〜６５、又は代替形態において、４０〜６０重量パーセントの第１のプロピレン／α−オレフィンコポリマーを含み得る。
【００２１】
１つの特定の実施形態において、第１のプロピレン／α−オレフィンコポリマーは、実質的にアイソタクチックなプロピレン配列を有すると特徴付けられる。「実質的にアイソタクチックなプロピレン配列」は、配列が、約０．８５より大きい；代替形態において、約０．９０より大きい；他の代替形態において、約０．９２より大きい；又は他の代替形態において、約０．９３より大きい、１３Ｃ  ＮＭＲにより測定されるアイソタクチックトライアッド（ｍｍ）を有することを意味する。アイソタクチックトライアッドは、当技術分野で周知であり、例えば、米国特許第５，５０４，１７２号及び国際公開番号ＷＯ００／０１７４５に記載されており、これは１３Ｃ  ＮＭＲスペクトルにより決定されるコポリマー分子鎖におけるトライアッド単位に関してアイソタクチック配列に言及している。
【００２２】
第１のプロピレン／α−オレフィンコポリマーは、ＡＳＴＭ  Ｄ−１２３８に従って測定された（２３０℃／２．１６Ｋｇで）１〜５ｇ／１０分の範囲のメルトフローレートを有し得る。１〜５ｇ／１０分のすべての個別の値及び部分範囲は、本明細書に含まれ、本明細書で開示されている；例えば、メルトフローレートは、１ｇ／１０分、２ｇ／１０分、２．５ｇ／１０分又は３ｇ／１０分の下限から３ｇ／１０分、４ｇ／１０分又は５ｇ／１０分の上限までであり得る。例えば、プロピレン／α−オレフィンコポリマーは、１〜５ｇ／１０分；又は１〜４ｇ／１０分；又は１．５〜５ｇ／１０分；又は２〜５ｇ／１０分の範囲のメルトフローレートを有し得る。
【００２３】
第１のプロピレン／α−オレフィンコポリマーは、少なくとも１重量パーセント（少なくとも２ジュール／グラムの融解熱）から１５重量パーセント（２５ジュール／グラム未満の融解熱）までの範囲の結晶化度を有する。１重量パーセント（少なくとも２ジュール／グラムの融解熱）から１５重量パーセント（２５ジュール／グラム未満の融解熱）までのすべての個別の値及び部分範囲は、本明細書に含まれ、本明細書で開示されている；例えば、結晶化度は、１重量パーセント（少なくとも２ジュール／グラムの融解熱）、２．５重量パーセント（少なくとも４ジュール／グラムの融解熱）、又は３パーセント（少なくとも５ジュール／グラムの融解熱）、又は４重量パーセント（少なくとも６ジュール／グラムの融解熱）の下限から１５重量パーセント（２５ジュール／グラム未満の融解熱）、又は１１重量パーセント（１９ジュール／グラム未満の融解熱）、又は７重量パーセント（１２ジュール／グラム未満の融解熱）の上限までであり得る。例えば、プロピレン／α−オレフィンコポリマーは、少なくとも１重量パーセント（少なくとも２ジュール／グラムの融解熱）から１５重量パーセント（２５ジュール／グラム未満の融解熱）までの範囲の結晶化度を有し得る；又は代替形態において、プロピレン／α−オレフィンコポリマーは、少なくとも１重量パーセント（少なくとも２ジュール／グラムの融解熱）から１１重量パーセント（１９ジュール／グラム未満の融解熱）までの範囲の結晶化度を有し得る；又は代替形態において、プロピレン／α−オレフィンコポリマーは、少なくとも１重量パーセント（少なくとも２ジュール／グラムの融解熱）から７重量パーセント（１２ジュール／グラム未満の融解熱）までの範囲の結晶化度を有し得る。結晶化度は、示差走査熱量測定（ＤＳＣ）法により測定される。プロピレン／α−オレフィンコポリマーは、プロピレンに由来する単位及び１種又は複数のα−オレフィンコモノマーに由来するポリマー単位を含む。プロピレン／α−オレフィンコポリマーを製作するために用いる具体例としてのコモノマーは、Ｃ２及びＣ４〜Ｃ１０α−オレフィン；例えば、Ｃ２、Ｃ４、Ｃ６及びＣ８α−オレフィンである。
【００２４】
第１のプロピレン／α−オレフィンコポリマーは、１０〜１８重量パーセントの、１種又は複数のα−オレフィンコモノマーに由来する単位を含む。１０〜１８重量パーセントのすべての個別の値及び部分範囲は、本明細書に含まれ、本明細書で開示されている；例えば、１種又は複数のα−オレフィンコモノマーに由来する単位の重量パーセントは、１０、１１、１２又は１３重量パーセントの下限から１８、１７、１６、１５又は１４重量パーセントの上限までであり得る。例えば、第１のプロピレン／α−オレフィンコポリマーは、１０〜１７重量パーセントの、１種若しくは複数のα−オレフィンコモノマーに由来する単位を含む；又は代替形態において、第１のプロピレン／α−オレフィンコポリマーは、１０〜１６重量パーセントの、１種若しくは複数のα−オレフィンコモノマーに由来する単位を含む；又は代替形態において、第１のプロピレン／α−オレフィンコポリマーは、１２〜１８重量パーセントの、１種若しくは複数のα−オレフィンコモノマーに由来する単位を含む；又は代替形態において、第１のプロピレン／α−オレフィンコポリマーは、１２〜１７重量パーセントの、１種若しくは複数のα−オレフィンコモノマーに由来する単位を含む；又は代替形態において、第１のプロピレン／α−オレフィンコポリマーは、１０〜１６重量パーセントの、１種若しくは複数のα−オレフィンコモノマーに由来する単位を含む。
【００２５】
第１のプロピレン／α−オレフィンコポリマーは、３．５以下；代替形態において３．０以下；又は他の代替形態において１．８〜３．０の、重量平均分子量を数平均分子量で割ったもの（Ｍｗ／Ｍｎ）と定義される分子量分布（ＭＷＤ）を有する。
【００２６】
そのような第１のプロピレン／α−オレフィンコポリマーはさらに、参照により本明細書に組み込まれている、米国特許第６，９６０，６３５号及び第６，５２５，１５７号に詳細に記載されている。そのような第１のプロピレン／α−オレフィンコポリマーは、Ｔｈｅ  Ｄｏｗ  Ｃｈｅｍｉｃａｌ  Ｃｏｍｐａｎｙから商品名ＶＥＲＳＩＦＹ（商標）のもとに、又はＥｘｘｏｎＭｏｂｉｌ  Ｃｈｅｍｉｃａｌ  Ｃｏｍｐａｎｙから商品名ＶＩＳＴＡＭＡＸＸ（商標）のもとに市販されている。
【００２７】
１つの実施形態において、第１のプロピレン／α−オレフィンコポリマーは、米国仮特許出願第６０／９８８，９９９号及び国際特許出願番号ＰＣＴ／ＵＳ０８／０８２５９９（国際公開番号ＷＯ２００９／０６７３３７）に詳細にさらに記載されているように、１未満からの範囲のｇ'を含むとさらに特徴付けられる。
【００２８】
１つの実施形態において、第１のプロピレン／α−オレフィンコポリマーは、（Ａ）６０から１００未満、好ましくは８０から９９、より好ましくは８５から９９重量パーセントの間の、プロピレンに由来する単位、及び（Ｂ）ゼロ超から４０、好ましくは１から２０、より好ましくは４から１６、さらにより好ましくは４から１５重量パーセントの間の、エチレン及び／又はＣ４〜１０α−オレフィンの少なくとも１つに由来する単位を含み；平均少なくとも０．００１、好ましくは平均少なくとも０．００５、より好ましくは平均少なくとも０．０１の長鎖分枝／１０００総炭素を含有するとさらに特徴付けられ、ここで長鎖分枝という用語は、そのような第１のプロピレン／α−オレフィンコポリマーに関して本明細書において、短鎖分枝より炭素が少なくとも１個多い鎖長を指し；短鎖分枝は、本明細書において、炭素数がコモノマー中の炭素数より２個少ない鎖長を指す。例えば、プロピレン／１−オクテンインターポリマーは、長さが少なくとも７炭素の長鎖分枝を有する主鎖を有するが、これらの主鎖は、長さが６炭素のみの短鎖分枝も有する。長鎖分枝の最大数は、一般的に３長鎖分枝／１０００総炭素を超えない。そのような第１のプロピレン／α−オレフィンコポリマーはさらに、それぞれが参照により本明細書に組み込まれている、米国仮特許出願第６０／９８８，９９９号及び国際特許出願番号ＰＣＴ／ＵＳ０８／０８２５９９（国際公開番号ＷＯ２００９／０６７３３７）に詳細に記載されている。
【００２９】
特定の他の実施形態において、第１のプロピレン／α−オレフィンコポリマーは、例えば、半結晶性ポリマーであってもよく、１１０℃未満の融点を有してもよい。好ましい実施形態において、融点は、２５〜１００℃であり得る。より好ましい実施形態において、融点は、４０から８５℃の間であり得る。
【００３０】
１つの実施形態において、第１のプロピレン／α−オレフィンコポリマーは、１種若しくは複数のチーグラー−ナッタ触媒により一般的に調製される、１２０℃を超えるＤＳＣ融点温度（Ｔｍ）（ＤＳＣにより測定、２回目の加熱）を有する又は不均一な組成分布を有する１５重量パーセント未満のランダムコポリマーポリプロピレンと混合することができる。
【００３１】
第１のプロピレン／α−オレフィンコポリマーは、１種又は複数の添加剤をさらに含み得る。そのような添加剤は、色素、滑沢剤、充填剤、顔料、一次酸化防止剤、二次酸化防止剤、加工助剤、ＵＶ安定剤、離型剤、粘着防止剤及びそれらの組合せを含むが、これらに限定されない。第１のプロピレン／α−オレフィンコポリマーは、任意の量のそのような添加剤を含有し得る。第１のプロピレン／α−オレフィンコポリマーは、そのような添加剤を含む第１のプロピレン／α−オレフィンコポリマーの重量に基づく、約０から約１０総合重量パーセントのそのような添加剤を含み得る。
【００３２】
第２のプロピレン／α−オレフィンコポリマー
プロピレンベースの組成物は、２５〜７５、例えば、３５〜６５；又は４０〜６０重量パーセントの第２のプロピレン／α−オレフィンを含み得る。
【００３３】
１つの特定の実施形態において、第２のプロピレン／α−オレフィンコポリマーは、実質的にアイソタクチックなプロピレン配列を有すると特徴付けられる。「実質的にアイソタクチックなプロピレン配列」は、配列が、約０．８５より大きい；代替形態において、約０．９０より大きい；他の代替形態において、約０．９２より大きい；又は他の代替形態において、約０．９３より大きい、１３Ｃ  ＮＭＲにより測定されるアイソタクチックトライアッド（ｍｍ）を有することを意味する。アイソタクチックトライアッドは、当技術分野で周知であり、例えば、米国特許第５，５０４，１７２号及び国際公開番号ＷＯ００／０１７４５に記載されており、これは１３Ｃ  ＮＭＲスペクトルにより決定されるコポリマー分子鎖におけるトライアッド単位に関してアイソタクチック配列に言及している。
【００３４】
第２のプロピレン／α−オレフィンコポリマーは、ＡＳＴＭ  Ｄ−１２３８に従って測定された（２３０℃／２．１６Ｋｇで）５．１〜１２ｇ／１０分の範囲のメルトフローレートを有する。５．１〜１２ｇ／１０分のすべての個別の値及び部分範囲は、本明細書に含まれ、本明細書で開示されている；例えば、メルトフローレートは、５．１ｇ／１０分、５．２ｇ／１０分、５．５ｇ／１０分又は６ｇ／１０分の下限から１２ｇ／１０分、１０ｇ／１０分又は９ｇ／１０分の上限までであり得る。例えば、プロピレン／α−オレフィンコポリマーは、５．１〜１２ｇ／１０分；又は５．５〜１２ｇ／１０分；又は６〜１２ｇ／１０分；又は６〜１０ｇ／１０分の範囲のメルトフローレートを有し得る。
【００３５】
第２のプロピレン／α−オレフィンコポリマーは、少なくとも１重量パーセント（少なくとも２ジュール／グラムの融解熱）から１５重量パーセント（２５ジュール／グラム未満の融解熱）までの範囲の結晶化度を有する。１重量パーセント（少なくとも２ジュール／グラムの融解熱）から１５重量パーセント（２５ジュール／グラム未満の融解熱）までのすべての個別の値及び部分範囲は、本明細書に含まれ、本明細書で開示されている；例えば、結晶化度は、１重量パーセント（少なくとも２ジュール／グラムの融解熱）、２．５重量パーセント（少なくとも４ジュール／グラムの融解熱）、又は３パーセント（少なくとも５ジュール／グラムの融解熱）、又は４重量パーセント（少なくとも６ジュール／グラムの融解熱）の下限から１５重量パーセント（２５ジュール／グラム未満の融解熱）、又は１１重量パーセント（１９ジュール／グラム未満の融解熱）、又は７重量パーセント（１２ジュール／グラム未満の融解熱）の上限までであり得る。例えば、第２のプロピレン／α−オレフィンコポリマーは、少なくとも１重量パーセント（少なくとも２ジュール／グラムの融解熱）から１５重量パーセント（２５ジュール／グラム未満の融解熱）までの範囲の結晶化度を有し得る；又は代替形態において、第２のプロピレン／α−オレフィンコポリマーは、少なくとも１重量パーセント（少なくとも２ジュール／グラムの融解熱）から１１重量パーセント（１９ジュール／グラム未満の融解熱）までの範囲の結晶化度を有し得る；又は代替形態において、第２のプロピレン／α−オレフィンコポリマーは、少なくとも１重量パーセント（少なくとも２ジュール／グラムの融解熱）からから７重量パーセント（１２ジュール／グラム未満の融解熱）までの範囲の結晶化度を有し得る。結晶化度は、示差走査熱量測定（ＤＳＣ）法により測定される。第２のプロピレン／α−オレフィンコポリマーは、プロピレンに由来する単位及び１種又は複数のα−オレフィンコモノマーに由来するポリマー単位を含む。プロピレン／α−オレフィンコポリマーを製作するために用いる具体例としてのコモノマーは、Ｃ２及びＣ４〜Ｃ１０α−オレフィン；例えば、Ｃ２、Ｃ４、Ｃ６及びＣ８α−オレフィンである。
【００３６】
第２のプロピレン／α−オレフィンコポリマーは、１０〜１８重量パーセントの、１種又は複数のα−オレフィンコモノマーに由来する単位を含む。１０〜１８重量パーセントのすべての個別の値及び部分範囲は、本明細書に含まれ、本明細書で開示されている；例えば、１種又は複数のα−オレフィンコモノマーに由来する単位の重量パーセントは、１０、１１、１２又は１３重量パーセントの下限から１８、１７、１６、１５又は１４重量パーセントの上限までであり得る。例えば、第２のプロピレン／α−オレフィンコポリマーは、１０〜１７重量パーセントの、１種若しくは複数のα−オレフィンコモノマーに由来する単位を含む；又は代替形態において、第２のプロピレン／α−オレフィンコポリマーは、１０〜１６重量パーセントの、１種若しくは複数のα−オレフィンコモノマーに由来する単位を含む；又は代替形態において、第２のプロピレン／α−オレフィンコポリマーは、１２〜１８重量パーセントの、１種若しくは複数のα−オレフィンコモノマーに由来する単位を含む；又は代替形態において、第２のプロピレン／α−オレフィンコポリマーは、１２〜１７重量パーセントの、１種若しくは複数のα−オレフィンコモノマーに由来する単位を含む；又は代替形態において、第２のプロピレン／α−オレフィンコポリマーは、１０〜１６重量パーセントの、１種若しくは複数のα−オレフィンコモノマーに由来する単位を含む。
【００３７】
第２のプロピレン／α−オレフィンコポリマーは、３．５以下；代替形態において３．０以下；又は他の代替形態において１．８〜３．０の、重量平均分子量を数平均分子量で割ったもの（Ｍｗ／Ｍｎ）と定義される分子量分布（ＭＷＤ）を有する。
【００３８】
そのような第２のプロピレン／α−オレフィンコポリマーはさらに、参照により本明細書に組み込まれている、米国特許第６，９６０，６３５号及び第６，５２５，１５７号に詳細に記載されている。そのような第２のプロピレン／α−オレフィンコポリマーは、Ｔｈｅ  Ｄｏｗ  Ｃｈｅｍｉｃａｌ  Ｃｏｍｐａｎｙから商品名ＶＥＲＳＩＦＹ（商標）のもとに又はＥｘｘｏｎＭｏｂｉｌ  Ｃｈｅｍｉｃａｌ  Ｃｏｍｐａｎｙから商品名ＶＩＳＴＡＭＡＸＸ（商標）のもとに市販されている。
【００３９】
１つの実施形態において、第２のプロピレン／α−オレフィンコポリマーは、米国仮特許出願第６０／９８８，９９９号及び国際特許出願番号ＰＣＴ／ＵＳ０８／０８２５９９（国際公開番号ＷＯ２００９／０６７３３７）に詳細にさらに記載されているように、１未満からの範囲のｇ'を含むとさらに特徴付けられる。
【００４０】
１つの実施形態において、第２のプロピレン／α−オレフィンコポリマーは、（Ａ）６０から１００未満、好ましくは８０から９９、より好ましくは８５から９９重量パーセントの間の、プロピレンに由来する単位、及び（Ｂ）ゼロ超から４０、好ましくは１から２０、より好ましくは４から１６、さらにより好ましくは４から１５重量パーセントの間の、エチレン及び／又はＣ４〜１０α−オレフィンの少なくとも１つに由来する単位を含み；平均少なくとも０．００１、好ましくは平均少なくとも０．００５、より好ましくは平均少なくとも０．０１の長鎖分枝／１０００総炭素を含有するとさらに特徴付けられ、ここで長鎖分枝という用語は、そのようなプロピレン／α−オレフィンコポリマーに関して本明細書において、短鎖分枝より炭素が少なくとも１個多い鎖長を指し；短鎖分枝は、本明細書において、炭素数がコモノマー中炭素の数より２個少ない鎖長を指す。例えば、プロピレン／１−オクテンインターポリマーは、長さが少なくとも７炭素の長鎖分枝を有する主鎖を有するが、これらの主鎖は、長さが６炭素のみの短鎖分枝も有する。長鎖分枝の最大数は、一般的に３長鎖分枝／１０００総炭素を超えない。そのような第２のプロピレン／α−オレフィンコポリマーはさらに、それぞれが参照により本明細書に組み込まれている、米国仮特許出願第６０／９８８，９９９号及び国際特許出願番号ＰＣＴ／ＵＳ０８／０８２５９９（国際公開番号ＷＯ２００９／０６７３３７）に詳細に記載されている。
【００４１】
特定の他の実施形態において、第２のプロピレン／α−オレフィンコポリマーは、例えば、半結晶性ポリマーであってもよく、１１０℃未満の融点を有してもよい。好ましい実施形態において、融点は、２５〜１００℃であり得る。より好ましい実施形態において、融点は、４０から８５℃の間であり得る。
【００４２】
１つの実施形態において、第２のプロピレン／α−オレフィンコポリマーは、１種若しくは複数のチーグラー−ナッタ触媒により一般的に調製される、１２０℃を超えるＤＳＣ融点温度（Ｔｍ）（ＤＳＣにより測定、２回目の加熱）を有する又は不均一な組成分布を有する１５重量パーセント未満のランダムコポリマーポリプロピレンと混合することができる。
【００４３】
第２のプロピレン／α−オレフィンコポリマーは、１種又は複数の添加剤をさらに含み得る。そのような添加剤は、色素、滑沢剤、充填剤、顔料、一次酸化防止剤、二次酸化防止剤、加工助剤、ＵＶ安定剤、離型剤、粘着防止剤及びそれらの組合せを含むが、これらに限定されない。第２のプロピレン／α−オレフィンコポリマーは、任意の量の添加剤を含有し得る。第２のプロピレン／α−オレフィンコポリマーは、そのような添加剤を含む第２のプロピレン／α−オレフィンコポリマーの重量に基づく、約０から約１０総合重量パーセントのそのような添加剤を含み得る。
【００４４】
エチレンベースの組成物
エチレンベースの組成物は、２５〜７５、例えば、３５〜６５；又は４０〜６０重量パーセントの第１のエチレン／α−オレフィンコポリマー及び２５〜７５、例えば、３５〜６５；又は４０〜６０重量パーセントの第２のエチレン／α−オレフィンコポリマーを含み得る。代替形態において、エチレンベースの組成物は、１つのエチレン／α−オレフィンコポリマーのみからなってもよい。
【００４５】
エチレンベースの組成物は、０．５〜５ｇ／１０分の範囲のメルトインデックス（Ｉ２）並びに０．８６５〜０．８８０ｇ／ｃｍ３の範囲の密度、１９０℃で測定された１秒当たり０．１ラジアンでの１８００〜１７０００パスカル秒及び１秒当たり１００ラジアンでの７５０〜２２００パスカル秒の範囲のＤＭＳ値を有し、少なくとも１４重量パーセントから２０重量パーセントまでの範囲の結晶化度及び４０〜６０ジュール／グラムの範囲の融解熱及び７０℃未満のＤＳＣ融点温度（Ｔｍ）（ＤＳＣにより測定、２回目の加熱）を有する。
【００４６】
第１のエチレン／α−オレフィンコポリマー
第１のエチレン／α−オレフィンコポリマーは、０．８６０〜０．８８５ｇ／ｃｍ３の範囲の密度を有する。０．８６０〜０．８８５ｇ／ｃｍ３のすべての個別の値及び部分範囲は、本明細書に含まれ、本明細書で開示されている；例えば、密度は、０．８６０、０．８６５、０．８７０又は０．８７５ｇ／ｃｍ３の下限から０．８８５、０．８８０、０．８７７又は０．８７５ｇ／ｃｍ３の上限までであり得る。例えば、第１のエチレン／α−オレフィンコポリマーは、０．８６０〜０．８８０ｇ／ｃｍ３の範囲の密度を有し得る；又は代替形態において、第１のエチレン／α−オレフィンコポリマーは、０．８６５〜０．８８０ｇ／ｃｍ３の範囲の密度を有し得る。
【００４７】
第１のエチレン／α−オレフィンコポリマーは、１．５〜３．０、例えば、１．６〜２．５の範囲の分子量分布（Ｍｗ／Ｍｎ）（従来のＧＰＣ法により測定）を有する。
【００４８】
第１のエチレン／α−オレフィンコポリマーは、０．２〜３ｇ／１０分の範囲のメルトインデックス（Ｉ２）を有する。０．２〜３ｇ／１０分のすべての個別の値及び部分範囲は、本明細書に含まれ、本明細書で開示されている；例えば、メルトインデックス（Ｉ２）は、０．２、０．４又は０．５ｇ／１０分の下限から１、１．５、２、２．５、２．７、２．９又は３ｇ／１０分の上限までであり得る。例えば、第１のエチレン／α−オレフィンコポリマーは、０．４〜２．５ｇ／１０分の範囲のメルトインデックス（Ｉ２）を有し得る；又は代替形態において、第１のエチレン／α−オレフィンコポリマーは、０．４〜２ｇ／１０分の範囲のメルトインデックス（Ｉ２）を有し得る；又は代替形態において、第１のエチレン／α−オレフィンコポリマーは、０．４〜１．５ｇ／１０分の範囲のメルトインデックス（Ｉ２）を有し得る；又は代替形態において、第１のエチレン／α−オレフィンコポリマーは、０．４〜１ｇ／１０分の範囲のメルトインデックス（Ｉ２）を有し得る。
【００４９】
第１のエチレン／α−オレフィンコポリマーは、１１５，０００〜２０５，０００ダルトンの範囲の分子量（Ｍｗ）を有する。
【００５０】
第１のエチレン／α−オレフィンコポリマーは、２５〜４０重量パーセントの、１種又は複数のα−オレフィンコモノマーに由来する単位を含み得る。２５〜４０重量パーセントのすべての個別の値及び部分範囲は、本明細書に含まれ、本明細書で開示されている；例えば、第１のエチレン／α−オレフィンコポリマーは、３０〜４０重量パーセントの、１種又は複数のα−オレフィンコモノマーに由来する単位を含み得る。
【００５１】
α−オレフィンコモノマーは、一般的に２０以下の炭素原子を有する。例えば、α−オレフィンコモノマーは、好ましくは３〜１０の炭素原子、より好ましくは３〜８の炭素原子を有し得る。具体例としてのα−オレフィンコモノマーは、プロピレン、１−ブテン、１−ペンテン、１−ヘキセン、１−ヘプテン、１−オクテン、１−ノネン、１−デセン及び４−メチル−１−ペンテンを含むが、これらに限定されない。１種又は複数のα−オレフィンコモノマーは、例えば、プロピレン、１−ブテン、１−ヘキセン及び１−オクテンからなる群から；又は代替形態において、１−ヘキセン及び１−オクテンからなる群から選択することができる。
【００５２】
第１のエチレン／α−オレフィンコポリマーは、５５〜７５重量パーセントの、エチレンに由来する単位を含み得る。５５〜７５重量パーセントのすべての個別の値及び部分範囲は、本明細書に含まれ、本明細書で開示されている；例えば、第１のエチレン／α−オレフィンコポリマーは、５５〜７０重量パーセントの、エチレンに由来する単位を含み得る。
【００５３】
第１のエチレン／α−オレフィンコポリマーは、参照により本明細書に組み込まれている、米国特許第３，６４５，９９２号に記載されているように均一に分岐している、又は参照により本明細書に組み込まれている、米国特許第５，２７２，２３６号及び第５，２７８，２７２号に記載されているように線状若しくは実質的に線状である。
【００５４】
第１のエチレン／α−オレフィンコポリマーは、１９０℃で測定された１秒当たり０．１ラジアンでの３，２００〜５８，０００パスカル秒及び１秒当たり１００ラジアンでの８５０〜３，７００パスカル秒の範囲の動的機械的分光分析（ＤＭＳ）値を有する。
【００５５】
第１のエチレン／α−オレフィンコポリマーは、少なくとも１２重量パーセントから２４重量パーセントまでの範囲の結晶化度及び３５〜７０ジュール／グラムの範囲の融解熱及び／又は７０℃未満のＤＳＣ融点温度（Ｔｍ）（ＤＳＣにより測定、２回目の加熱）を有する。
【００５６】
第１のエチレン／α−オレフィンコポリマーは、１種又は複数の添加剤をさらに含み得る。そのような添加剤は、色素、滑沢剤、充填剤、顔料、一次酸化防止剤、二次酸化防止剤、加工助剤、ＵＶ安定剤、離型剤、粘着防止剤及びそれらの組合せを含むが、これらに限定されない。第１のエチレン／α−オレフィンコポリマーは、任意の量の添加剤を含有し得る。第１のエチレン／α−オレフィンコポリマーは、そのような添加剤を含む第１のエチレン／α−オレフィンコポリマーの重量に基づく、約０から約１０総合重量パーセントのそのような添加剤を含み得る。
【００５７】
そのような第１のエチレン／α−オレフィンコポリマーは、Ｔｈｅ  Ｄｏｗ  Ｃｈｅｍｉｃａｌ  Ｃｏｍｐａｎｙから商品名ＥＮＧＡＧＥ（商標）若しくはＡＦＦＩＮＩＴＹ（商標）のもとに、又はＥｘｘｏｎＭｏｂｉｌ  Ｃｈｅｍｉｃａｌ  Ｃｏｍｐａｎｙから商品名ＥＸＡＣＴ（商標）のもとに市販されている。
【００５８】
第２のエチレン／α−オレフィンコポリマー
第２のエチレン／α−オレフィンコポリマーは、０．８６０〜０．８８５ｇ／ｃｍ３の範囲の密度を有する。０．８６０〜０．８８５ｇ／ｃｍ３のすべての個別の値及び部分範囲は、本明細書に含まれ、本明細書で開示されている；例えば、密度は、０．８６０、０．８６５、０．８７０又は０．８７５ｇ／ｃｍ３の下限から０．８８５、０．８８０、０．８７７又は０．８７５ｇ／ｃｍ３の上限までであり得る。例えば、第２のエチレン／α−オレフィンコポリマーは、０．８６０〜０．８８０ｇ／ｃｍ３の範囲の密度を有し得る；又は代替形態において、第２のエチレン／α−オレフィンコポリマーは、０．８６５〜０．８８０ｇ／ｃｍ３の範囲の密度を有し得る。
【００５９】
第２のエチレン／α−オレフィンコポリマーは、１．５〜３．０、例えば、１．６〜２．５の範囲の分子量分布（Ｍｗ／Ｍｎ）（従来のＧＰＣ法により測定）を有する。
【００６０】
第２のエチレン／α−オレフィンコポリマーは、３．１〜８ｇ／１０分の範囲のメルトインデックス（Ｉ２）を有する。３．１〜８ｇ／１０分のすべての個別の値及び部分範囲は、本明細書に含まれ、本明細書で開示されている；例えば、メルトインデックス（Ｉ２）は、３．１、３．５又は４ｇ／１０分の下限から５、７又は８ｇ／１０分の上限までであり得る。例えば、第２のエチレン／α−オレフィンコポリマーは、３．５〜８ｇ／１０分の範囲のメルトインデックス（Ｉ２）を有し得る；又は代替形態において、第２のエチレン／α−オレフィンコポリマーは、３．５〜７ｇ／１０分の範囲のメルトインデックス（Ｉ２）を有し得る；又は代替形態において、第２のエチレン／α−オレフィンコポリマーは、３．５〜６ｇ／１０分の範囲のメルトインデックス（Ｉ２）を有し得る；又は代替形態において、第２のエチレン／α−オレフィンコポリマーは、４〜６ｇ／１０分の範囲のメルトインデックス（Ｉ２）を有し得る。
【００６１】
第２のエチレン／α−オレフィンコポリマーは、９０，０００〜１１５，０００ダルトンの範囲の分子量（Ｍｗ）を有する。
【００６２】
第２のエチレン／α−オレフィンコポリマーは、２５〜４０重量パーセントの、１種又は複数のα−オレフィンコモノマーに由来する単位を含み得る。２５〜４０重量パーセントのすべての個別の値及び部分範囲は、本明細書に含まれ、本明細書で開示されている；例えば、第２のエチレン／α−オレフィンコポリマーは、３０〜４０重量パーセントの、１種又は複数のα−オレフィンコモノマーに由来する単位を含み得る。
【００６３】
α−オレフィンコモノマーは、一般的に２０以下の炭素原子を有する。例えば、α−オレフィンコモノマーは、好ましくは３〜１０の炭素原子、より好ましくは３〜８の炭素原子を有し得る。具体例としてのα−オレフィンコモノマーは、プロピレン、１−ブテン、１−ペンテン、１−ヘキセン、１−ヘプテン、１−オクテン、１−ノネン、１−デセン及び４−メチル−１−ペンテンを含むが、これらに限定されない。１種又は複数のα−オレフィンコモノマーは、例えば、プロピレン、１−ブテン、１−ヘキセン及び１−オクテンからなる群から；又は代替形態において、１−ヘキセン及び１−オクテンからなる群から選択することができる。
【００６４】
第２のエチレン／α−オレフィンコポリマーは、５５〜７５重量パーセントの、エチレンに由来する単位を含み得る。５５〜７５重量パーセントのすべての個別の値及び部分範囲は、本明細書に含まれ、本明細書で開示されている；例えば、第２のエチレン／α−オレフィンコポリマーは、５５〜７０重量パーセントの、エチレンに由来する単位を含み得る。
【００６５】
本発明の第２のエチレン／α−オレフィンコポリマーは、参照により本明細書に組み込まれている、米国特許第３，６４５，９９２号に記載されているように均一に分岐している、又は参照により本明細書に組み込まれている、米国特許第５，２７２，２３６号及び第５，２７８，２７２号に記載されているように線状若しくは実質的に線状である。
【００６６】
第２のエチレン／α−オレフィンコポリマーは、１９０℃で測定された１秒当たり０．１ラジアンでの１，１００〜３，２００パスカル秒及び１秒当たり１００ラジアンでの４９０〜８５０パスカル秒の範囲のＤＭＳ値を有する。
【００６７】
第２のエチレン／α−オレフィンコポリマーは、少なくとも１２重量パーセントから２４重量パーセントまでの範囲の結晶化度及び／又は３５〜７０ジュール／グラムの範囲の融解熱及び／又は７０℃未満のＤＳＣ融点温度（Ｔｍ）（ＤＳＣにより測定、２回目の加熱）を有する
【００６８】
第２のエチレン／α−オレフィンコポリマーは、１種又は複数の添加剤をさらに含み得る。そのような添加剤は、色素、滑沢剤、充填剤、顔料、一次酸化防止剤、二次酸化防止剤、加工助剤、ＵＶ安定剤、離型剤、粘着防止剤及びそれらの組合せを含むが、これらに限定されない。第２のエチレン／α−オレフィンコポリマーは、任意の量の添加剤を含有し得る。第２のエチレン／α−オレフィンコポリマーは、そのような添加剤を含む第２のエチレン／α−オレフィンコポリマーの重量に基づく、約０から約１０総合重量パーセントのそのような添加剤を含み得る。
【００６９】
そのような第２のエチレン／α−オレフィンコポリマーは、Ｔｈｅ  Ｄｏｗ  Ｃｈｅｍｉｃａｌ  Ｃｏｍｐａｎｙから商品名ＥＮＧＡＧＥ（商標）若しくはＡＦＦＩＮＩＴＹ（商標）のもとに、又はＥｘｘｏｎＭｏｂｉｌ  Ｃｈｅｍｉｃａｌ  Ｃｏｍｐａｎｙから商品名ＥＸＡＣＴ（商標）のもとに市販されている。
【００７０】
１種又は複数のリン酸アルキルベースの離型剤
透明グラフィッククリングフィルムに適する本発明のポリマー組成物は、２重量パーセント未満の１種又は複数のリン酸アルキルベースの離型剤を含む；例えば、０．０５〜１重量パーセント；又は代替形態において、０．０５〜０．５重量パーセント；又は代替形態において、０．０５〜０．３重量パーセント；又は代替形態において、０．０５〜０．２５重量パーセント。そのようなリン酸アルキルベースの離型剤は、商品名ＡＭ  Ｆｉｎｅ、例えば、ＡＭ  Ｆｉｎｅ  ＡＸ−７１のもとにＡＭ  Ｆｉｎｅから市販されている。
【００７１】
透明グラフィッククリングフィルムに適するポリマー組成物を製造する方法及びそのようなフィルムを作製する方法
述べたような様々なポリマー成分を、例えば、押出機、例えば、単又は二軸押出機により、上述のような１種又は複数の添加剤、例えば、１種又は複数のリン酸アルキルベースの離型剤の存在下で溶融混合して、ペレットの形態の本発明のポリマー組成物を形成することができる。ペレットの形態の本発明のポリマー組成物は、カレンダリング法及び／又はキャストフィルム押出法によりフィルムにさらに加工することができる。代替形態において、述べたような様々なポリマー成分を、例えば、押出機、例えば、単又は二軸押出機により、上述のような１種又は複数の添加剤、例えば、１種又は複数のリン酸アルキルベースの離型剤の存在下で溶融混合し、カレンダリング法によりフィルムに連続的に成形することができる。本発明のフィルムは、例えば、コロナ処理によりさらに表面処理することができる。本発明のフィルムは、ラミネーション法により基材、例えば、剥離紙にさらに貼り合わせることができる。１つの実施形態において、多層フィルムは、本明細書で述べたような１つ又は複数の本発明のフィルムを含む。意匠、文字、図面、図表及び写真を含むがこれらに限定されないグラフィックスは、オフセットリソグラフィ、デジタル印刷及びグラビアを含むがこれらに限定されない任意の従来の方法により、本発明の組成物を含むフィルムの少なくとも１つの表面に配置することができる。そのようなグラフィックフィルムは、好ましくは窓ガラスに配置される購買時点広告又はホリデイアート（holiday art）広告に使用することができる。
【００７２】
本発明のフィルムは、５〜２０ｇ／インチの範囲の剥離強さ（ガラスに対する）（６０℃で７２時間エージングした後の１”×６”ストリップの１８０°剥離）を有し、且つ／又は本発明のフィルムは、ＡＳＴＭ−Ｄ  １９２２による４０〜１８０ｇ／ミルの範囲の引裂強さを有し、且つ／又は本発明のフィルムは、ＡＳＴＭ−Ｄ  ６３８による１５０〜４００ｐｓｉの範囲の引張モジュラス（縦方向（ＭＤ）の１０％モジュラス）を有し、且つ／又は本発明のフィルムは、５〜１０ミルの範囲の厚さ（マイクロメーターによる）を有する。
【実施例】
【００７３】
製剤成分
ＡＭ  Ｆｉｎｅ  ＡＸ−７１は、Ａｍｆｉｎｅ  Ｃｈｅｍｉｃａｌ  Ｃｏｒｐｏｒａｔｉｏｎから市販されている、４９０の平均分子量及び７０〜７５℃の範囲の融点温度を有するリン酸アルキルベースの離型剤である。
【００７４】
ＥＮＧＡＧＥ  ７３８０は、０．８７０ｇ／ｃｍ３の目標密度、０．５ｇ／１０分未満の目標メルトインデックス（Ｉ２）、約５０℃のＤＳＣ融解ピークを有するエチレン／ブテンコポリマーである。
【００７５】
ＥＮＧＡＧＥ  ７３８７は、０．８７０ｇ／ｃｍ３の目標密度、０．５ｇ／１０分未満の目標メルトインデックス（Ｉ２）、約５０℃のＤＳＣ融解ピークを有するエチレン／ブテンコポリマーである。
【００７６】
ＥＮＧＡＧＥ  ７４４７は、０．８６５ｇ／ｃｍ３の目標密度、５ｇ／１０分の目標メルトインデックス（Ｉ２）、約３５℃のＤＳＣ融解ピークを有するエチレン／ブテンコポリマーである。
【００７７】
ＥＮＧＡＧＥ  ８１５０は、０．８６８ｇ／ｃｍ３の目標密度、０．５ｇ／１０分の目標メルトインデックス（Ｉ２）、約５５℃のＤＳＣ融解ピークを有するエチレン／オクテンコポリマーである。
【００７８】
ＥＮＧＡＧＥ  ８２００は、０．８７０ｇ／ｃｍ３の目標密度、５ｇ／１０分の目標メルトインデックス（Ｉ２）、約５９℃のＤＳＣ融解ピークを有するエチレン／オクテンコポリマーである。
【００７９】
ＥＮＧＡＧＥ  ８４５２は、０．８７５ｇ／ｃｍ３の目標密度、３ｇ／１０分の目標メルトインデックス（Ｉ２）、約６６℃のＤＳＣ融解ピークを有するエチレン／オクテンコポリマーである。
【００８０】
ＡＦＦＩＮＩＴＹ  ８２００は、０．８７０ｇ／ｃｍ３の目標密度、５ｇ／１０分の目標メルトインデックス（Ｉ２）、約６３℃のＤＳＣ融解ピークを有するエチレン／オクテンコポリマーである。
【００８１】
ＶＥＲＳＩＦＹ  ２４００．０５は、２ｇ／１０分の目標メルトフローレート、約５５℃のＤＳＣ融解ピークを有するプロピレン／エチレンコポリマーである。
【００８２】
ＶＥＲＳＩＦＹ  ３３００．０５は、８ｇ／１０分の目標メルトフローレート、約６２℃のＤＳＣ融解ピークを有するプロピレン／エチレンコポリマーである。
【００８３】
ＶＥＲＳＩＦＹ  ３４０１．０５は、２５ｇ／１０分の目標メルトフローレート、約６４℃のＤＳＣ融解ピークを有するプロピレン／エチレンコポリマーである。
【００８４】
ＶＩＳＴＡＭＡＸＸ  ６１０２は、３ｇ／１０分の目標メルトフローレートを有するプロピレン／エチレンコポリマーである。
【００８５】
ＶＩＳＴＡＭＡＸＸ  ６２０２は、１８ｇ／１０分の目標メルトフローレートを有するプロピレン／エチレンコポリマーである。
【００８６】
ＰＶＣは、Ｇｒａｆｉｘから商品名Ｇｒａｆｉｘ（登録商標）Ｃｌｉｎｇ  Ｖｉｎｙｌ透明シート（製品番号ＫＣＦ６−Ｃ）のもとに入手できるポリ塩化ビニルフィルムである。
【００８７】
本発明の組成物１〜８
本発明の組成物１〜８は、上述のような、表１に報告する製剤成分に基づいて以下の方法により調製した。表１に報告する製剤成分を、表２に報告する工程条件に従って、水浴及びストランドカッターを備えた二軸押出機Ｃｏｐｅｒｉｏｎ  ２５により溶融混合して、本発明の組成物１〜８を形成した。本発明の組成物１〜８をそれらの特性について試験した。それらの特性を表３に報告する。
【００８８】
比較組成物１〜１２
比較組成物１〜１１は、上述のような、表４に報告する製剤成分に基づいて以下の方法により調製した。比較組成物１２は、表４に報告する製剤成分に基づく市販の試料である。比較組成物１〜１１に関して、表４に報告する製剤成分を、表２に報告する工程条件に従って、水浴及びストランドカッターを備えた二軸押出機Ｃｏｐｅｒｉｏｎ  ２５並びにＧａｌａ水中ペレタイザーを備えたＺＳＫ３０より溶融混合して、それぞれ比較組成物１〜３及び５〜７並びに比較組成物４及び８〜１１を形成した。比較組成物１〜１２をそれらの特性について試験した。それらの特性を表５に報告する。
【００８９】
本発明のフィルム１〜８
以下の方法及び表６に報告する工程条件により、本発明の組成物１〜８を本発明のフィルム１〜８に成形した。本発明例１〜８を、表６に報告する工程条件によりＣｏｌｌｉｎキャストフィルムライン（型：チルロール、Ｎｏ．４４３０−５０−０７）でキャストフィルム法によって本発明のフィルム１〜８に成形した。単層フィルムは、同じポリマー組成物を３台の並列押出機（２台のＣｏｌｌｉｎ  Ｅ２５Ｐ型単軸押出機及び１台のＣｏｌｌｉｎ  Ｅ３０Ｐ型単軸押出機）により押し出すことにより調製した。３台の押出機を、約１０ミル（０．０１０インチ）のダイギャップを有する単一の１２インチ幅のフィルムダイにはめ込んだ。溶融ポリマーを次に２０℃に保持した研磨済みステンレススチール製チルロール上に押し出した。フィルムを次にいくつかのローラーに通して、フィルム巻取り機上に導いた。本発明例１〜８をそれらの特性について試験した。それらの特性を表７に示す。
【００９０】
比較フィルム１〜１２
以下の方法及び表６に報告する工程条件により、比較組成物１〜３及び５〜１１を比較フィルム１〜３及び５〜１１に成形した。比較組成物１〜３及び５〜１１を、表６に報告する工程条件によりＣｏｌｌｉｎキャストフィルムライン（型：チルロール、Ｎｏ．４４３０−５０−０７）でキャストフィルム法によって比較フィルム１〜３及び５〜１１に成形した。単層フィルムは、同じポリマー組成物を３台の並列押出機（２台のＣｏｌｌｉｎ  Ｅ２５Ｐ型単軸押出機及び１台のＣｏｌｌｉｎ  Ｅ３０Ｐ型単軸押出機）により押し出すことにより調製した。３台の押出機を、約１０ミル（０．０１０インチ）のダイギャップを有する単一の１２インチ幅のフィルムダイにはめ込んだ。溶融ポリマーを次に２０℃に保持した研磨済みステンレススチール製チルロール上に押し出した。フィルムを次にいくつかのローラーに通して、フィルム巻取り機上に導いた。比較組成物４は、ＡＳＴＭ  Ｄ４７０３に従ってＣａｒｖｅｒ  Ａｕｔｏｍａｔｉｃ  Ｈｙｄｒａｕｌｉｃ  Ｈｏｔ  Ｐｒｅｓｓで圧縮成形により比較フィルム４に成形した。比較フィルム１２は、上述のように、その市販の形態で使用した。比較例１〜１２をそれらの特性について試験した。それらの特性を表８に示す。
【００９１】
【表１】
0005982480.tif 000002
【００９２】
【表２】
0005982480.tif 000003
【００９３】
【表３】
0005982480.tif 000004
【００９４】
【表４Ａ】
0005982480.tif 000005
【００９５】
【表４Ｂ】
0005982480.tif 000006
【００９６】
【表５Ａ】
0005982480.tif 000007
【００９７】
【表５Ｂ】
0005982480.tif 000008
【００９８】
【表６Ａ】
0005982480.tif 000009
【００９９】
【表６Ｂ】
0005982480.tif 000010
【０１００】
【表７】
0005982480.tif 000011
【０１０１】
【表８Ａ】
0005982480.tif 000012
【０１０２】
【表８Ｂ】
0005982480.tif 000013
【０１０３】
試験方法
試験方法は、以下を含む：
密度（ｇ／ｃｍ３）は、ＡＳＴＭ−Ｄ  ７９２−０３、方法Ｂに従ってイソプロパノール中で測定した。試験片は、測定の前に熱平衡を達成するためにイソプロパノール浴中２３℃で８分間条件付けした後に成形１時間以内に測定した。試験片は、手順Ｃに従って約１９０℃での５分間の初期加熱期間及び１５℃／ｍｉｎの冷却速度を用いてＡＳＴＭ  Ｄ−４７０３−００付属書Ａに従って圧縮成形した。試験片をプレス中で４５℃に冷却し、「触って冷たく感じられる」まで冷却を続けた。
【０１０４】
メルトインデックス（Ｉ２）は、ＡＳＴＭ  Ｄ−１２３８−０３に従って２．１６ｋｇの荷重下１９０℃で測定した。
【０１０５】
メルトインデックス（Ｉ１０）は、ＡＳＴＭ  Ｄ−１２３８−０３に従って１０．０ｋｇの荷重下１９０℃で測定した。
【０１０６】
メルトフローレートは、ＡＳＴＭ  Ｄ−１２３８−０３に従って２．１６ｋｇの荷重下２３０℃で測定した。
【０１０７】
動的機械的分光分析（ＤＭＳ）は、２５ｍｍ平行プレートを備えたＡｄｖａｎｃｅｄ  Ｒｈｅｏｍｅｔｒｉｃ  Ｅｘｐａｎｓｉｏｎ  Ｓｙｓｔｅｍ（ＡＲＥＳ）で測定した。０．１〜１００ｒａｄ／ｓの周波数範囲での定温動的周波数掃引（constant temperature dynamic frequency sweep）を窒素パージ下１９０℃で行う。試料は、２０，０００ｐｓｉの圧力下１９０℃で直径２５．４ｍｍ、厚さ３．１ｍｍのパックに圧縮成形する。試料をプレート上にのせ、５分間融解させる。次に平行プレートを近づけて、ギャップを２．０ｍｍとし、試料を直径２５ｍｍに削り整える。試験を開始する前に試料を１９０℃で５分間平衡させる。複素粘度を１０％の定ひずみ振幅で測定する。
【０１０８】
ヘイズは、ＡＳＴＭ  Ｄ−１００３に従って測定した。
【０１０９】
縦方向の１０％モジュラスは、ＡＳＴＭ  Ｄ−８８２に従って測定する。
【０１１０】
ガラスからの剥離強さは、６０℃で７２時間エージングした後に１”×６”ストリップの１８０°剥離により測定する。
【０１１１】
縦方向の引裂強さは、ＡＳＴＭ  Ｄ−１９２２に従って測定する。
【０１１２】
厚さは、マイクロメーターにより測定する。
【０１１３】
ガラス転移温度（Ｔｇ）は、ＤＳＣ融解曲線から得られる。
【０１１４】
ＤＳＣ融点温度（Ｔｍ）は、ＤＳＣ融解曲線から得られる。
【０１１５】
融解熱は、ＤＳＣ融解曲線から得られる。
【０１１６】
重量パーセント結晶化度は、示差走査熱量測定（ＤＳＣ）により測定する。
【０１１７】
示差走査熱量測定（ＤＳＣ）は、以下に基づいている。ここで報告した結果のすべては、ＲＣＳ（冷凍冷却システム）冷却付属装置及びオートサンプラを備えたＴＡ  Ｉｎｓｔｒｕｍｅｎｔｓ  Ｑ１０００  ＤＳＣモデルにより得られた。５０ｍｌ／ｍｉｎの窒素パージガス流量を終始使用した。試料を、１７５℃及び１５００ｐｓｉ（１０．３ＭＰａ）最大圧力で約１５秒間プレスを使用して薄いフィルムにプレスし、次に大気圧で室温に空冷した。次に約３〜１０ｍｇの材料を、紙穴あけパンチを使用して直径６ｍｍのディスクに切断し、最近０．００１ｍｇまで秤量し、軽アルミニウムパン（約５０ｍｇ）に入れ、次に圧着閉鎖した（crimped shut）。試料の熱挙動を次の温度プロファイルにより検討した：以前の熱履歴を除去するために、試料を１８０℃に急速加熱し、等温で３分間保持した。次に試料を１０℃／ｍｉｎの冷却速度で−８０℃に冷却し、−８０℃で３分間保持した。次に試料を１０℃／ｍｉｎの加熱速度で１８０℃に加熱した。冷却及び２回目加熱曲線を記録した。
【０１１８】
動的機械的分光分析（ＤＭＳ）は、１９０℃で測定する。
【０１１９】
溶融強度は、Ｇｏｅｔｔｆｅｒｔ  Ｒｈｅｏｔｅｎｓにより測定した。
【０１２０】
本発明は、その精神及び本質的属性から逸脱することなく他の形態で具現化することができ、したがって、本発明の範囲を示すものとして、前述の本明細書を参照するよりも添付の特許請求の範囲を参照すべきである。
本願発明には以下の態様が含まれる。
［１］
透明グラフィッククリングフィルムに適するポリマー組成物であって、
プロピレンベースの組成物及びエチレンベースの組成物からなる群から選択されるポリオレフィン組成物（ここで、プロピレンベースの組成物は、２〜８ｇ／１０分の範囲のメルトフローレート、１９０℃で測定された１秒当たり０．１ラジアンでの３７００〜１０１００パスカル秒及び１秒当たり１００ラジアンでの６５０〜１２００パスカル秒の範囲の動的機械的分光分析（ＤＭＳ）値を有し、少なくとも４重量パーセントから１１重量パーセントまでの範囲の結晶化度及び６〜１９ジュール／グラムの範囲の融解熱及び１１０℃未満の範囲のＤＳＣ融点を有し、エチレンベースの組成物は、０．５〜５ｇ／１０分の範囲のメルトインデックス（Ｉ２）並びに０．８６５〜０．８８０ｇ／ｃｍ３の範囲の密度、１９０℃で測定された１秒当たり０．１ラジアンでの１８００〜１７０００パスカル秒及び１秒当たり１００ラジアンでの７５０〜２２００パスカル秒の範囲の動的機械的分光分析（ＤＭＳ）値を有し、少なくとも１４重量パーセントから２０重量パーセントまでの範囲の結晶化度及び４０〜６０ジュール／グラムの範囲の融解熱及び７０℃未満の範囲のＤＳＣ融点を有する）並びに
１種又は複数のリン酸アルキルベースの離型剤
を含み、
前記ポリオレフィン組成物が７（±２）ミルを有する透明グラフィッククリングフィルムに成形される場合、前記透明グラフィッククリングフィルムがＡＳＴＭ−Ｄ  １００３に従って測定された４パーセント未満からの範囲のヘイズを有する、ポリマー組成物。
［２］
プロピレンベースの組成物及びエチレンベースの組成物からなる群から選択されるポリオレフィン組成物（ここで、プロピレンベースの組成物は、２〜８ｇ／１０分の範囲のメルトフローレート、１９０℃で測定された１秒当たり０．１ラジアンでの３７００〜１０１００パスカル秒及び１秒当たり１００ラジアンでの６５０〜１２００パスカル秒の範囲の動的機械的分光分析（ＤＭＳ）値を有し、少なくとも４重量パーセントから１１重量パーセントまでの範囲の結晶化度及び６〜１９ジュール／グラムの範囲の融解熱及び１１０℃未満の範囲のＤＳＣ融点を有し、エチレンベースの組成物は、０．５〜５ｇ／１０分の範囲のメルトインデックス（Ｉ２）並びに０．８６５〜０．８８０ｇ／ｃｍ３の範囲の密度、１９０℃で測定された１秒当たり０．１ラジアンでの１８００〜１７０００パスカル秒及び１秒当たり１００ラジアンでの７５０〜２２００パスカル秒の範囲の動的機械的分光分析（ＤＭＳ）値を有し、少なくとも１４重量パーセントから２０重量パーセントまでの範囲の結晶化度及び４０〜６０ジュール／グラムの範囲の融解熱及び７０℃未満の範囲のＤＳＣ融点を有する）並びに
１種又は複数のリン酸アルキルベースの離型剤
を含むポリマー組成物を含み、
透明グラフィッククリングがＡＳＴＭ−Ｄ  １００３に従って測定された７（±２）ミルの厚さで４パーセント未満（０．３〜４）からの範囲のヘイズを有する、透明グラフィッククリングフィルム。
［３］
透明グラフィッククリングフィルムを形成する方法であって、
プロピレンベースの組成物及びエチレンベースの組成物からなる群から選択されるポリオレフィン組成物（ここで、プロピレンベースの組成物は、２〜８ｇ／１０分の範囲のメルトフローレート、１９０℃で測定された１秒当たり０．１ラジアンでの３７００〜１０１００パスカル秒及び１秒当たり１００ラジアンでの６５０〜１２００パスカル秒の範囲の動的機械的分光分析（ＤＭＳ）値を有し、少なくとも４重量パーセントから１１重量パーセントまでの範囲の結晶化度及び６〜１９ジュール／グラムの範囲の融解熱及び１１０℃未満の範囲のＤＳＣ融点を有し、エチレンベースの組成物は、０．５〜５ｇ／１０分の範囲のメルトインデックス（Ｉ２）並びに０．８６５〜０．８８０ｇ／ｃｍ３の範囲の密度、１９０℃で測定された１秒当たり０．１ラジアンでの１８００〜１７０００パスカル秒及び１秒当たり１００ラジアンでの７５０〜２２００パスカル秒の範囲の動的機械的分光分析（ＤＭＳ）値を有し、少なくとも１４重量パーセントから２０重量パーセントまでの範囲の結晶化度及び４０〜６０ジュール／グラムの範囲の融解熱及び７０℃未満の範囲のＤＳＣ融点を有する）並びに
１種又は複数のリン酸アルキルベースの離型剤
を含む透明グラフィッククリングフィルムに適するポリマー組成物を選択するステップと、
前記ポリマー組成物をカレンダリング又はキャストフィルム押出法により透明グラフィッククリングフィルムに成形するステップと
を含み、前記透明グラフィッククリングがＡＳＴＭ−Ｄ  １００３に従って測定された７（±２）ミルの厚さで４パーセント未満（０．３〜４）からの範囲のヘイズを有する、方法。
［４］
前記プロピレンベースの組成物が第１のプロピレン／α−オレフィンコポリマー及び第２のプロピレン／α−オレフィンコポリマーを含む、上記［１］から［３］のいずれか一項。
［５］
前記エチレンベースの組成物が第１のエチレン／α−オレフィンコポリマー及び第２のエチレン／α−オレフィンコポリマーを含む、上記［１］から［３］のいずれか一項。
［６］
前記フィルムが５〜２０ｇ／インチの範囲の剥離強さ（ガラスに対する）（６０℃で７２時間エージングした後の１”×６”ストリップの１８０°剥離）を有する、上記［１］から［５］のいずれか一項。
［７］
前記フィルムがＡＳＴＭ−Ｄ  １９２２による４０〜１８０ｇ／ミルの範囲の引裂強さを有する、上記［１］から［６］のいずれか一項。
［８］
前記フィルムがＡＳＴＭ−Ｄ  ６３８による１５０〜４００ｐｓｉの範囲の引張モジュラス（縦方向（ＭＤ）の１０％モジュラス）を有する、上記［１］から［７］のいずれか一項。
［９］
前記フィルムが５〜１０ミルの範囲の厚さ（マイクロメーターによる）を有する、上記［１］から［８］のいずれか一項。
【図１】
0005982480.tif 000014
【図２】
0005982480.tif 000015
【図３】
0005982480.tif 000016
【図４】
0005982480.tif 000017
【図５】
0005982480.tif 000018
【図６】
0005982480.tif 000019